アルコールから、該アルコールよりも炭素原子数が1以上多いオレフィンを製造するための触媒であって、酸化セリウムと、周期表における3~6族但し、セリウムを除くから選ばれる少なくとも1種の第1添加元素とを含み、セリウム元素のモル量が前記第1添加元素のモル量よりも大きいオレフィン製造用触媒。周期表における1~2族から選ばれる少なくとも1種の第2添加元素を含む請求項1に記載のオレフィン製造用触媒。前記第1添加元素が、イットリウム、サマリウム、チタニウム、ジルコニウム、ニオブ、タンタル、及びタングステンから選ばれる少なくとも1種である請求項1又は2記載のオレフィン製造用触媒。前記アルコールがバイオエタノールである請求項1~3のいずれか1項に記載のオレフィン製造用触媒。前記オレフィンがプロピレンである請求項1~4のいずれか1項に記載のオレフィン製造用触媒。アルコールから、該アルコールよりも炭素原子数が1以上多いオレフィンを製造する方法であって、前記アルコールを請求項1~3のいずれか1項に記載のオレフィン製造用触媒に接触させる接触反応工程を含むオレフィンの製造方法。前記アルコールがバイオエタノールである請求項6に記載のオレフィンの製造方法。前記オレフィンがプロピレンである請求項6又は7に記載のオレフィンの製造方法。前記接触反応工程に係る反応系に水を共存させる請求項6~8のいずれか1項に記載のオレフィンの製造方法。本発明者らはこれまでに、アルコールから、そのアルコールより炭素数の多いオレフィンを生成する触媒として酸化セリウムが有効であることを見出した。すなわち、当該酸化セリウム触媒によれば、触媒表面における炭素析出に起因する触媒劣化や、副反応であるアルコールの脱水による炭素数の増えないオレフィン生成を抑制することができた。しかし、主生成物が含酸素化合物であり、所望のオレフィン収率の向上には未だ改善の余地があった。以上から、アルコールを原料として、そのアルコールよりも炭素原子数が1以上大きいオレフィンを高い収率で効率よく製造できるオレフィン製造用触媒、及びそのオレフィン製造用触媒を用いたオレフィンの製造方法を提供することを目的とする。上記課題を解決すべく鋭意検討した結果、本発明者らは下記本発明に想到し当該課題を解決できることを見出した。すなわち、本発明は下記の通りである。[1]アルコールから、該アルコールよりも炭素原子数が1以上多いオレフィンを製造するための触媒であって、酸化セリウムと、周期表における3~6族但し、セリウムを除くから選ばれる少なくとも1種の第1添加元素とを含み、セリウム元素のモル量が前記第1添加元素のモル量よりも大きいオレフィン製造用触媒。[2]周期表における1~2族から選ばれる少なくとも1種の第2添加元素を含む[1]に記載のオレフィン製造用触媒。[3]前記第1添加元素が、イットリウム、サマリウム、チタニウム、ジルコニウム、ニオブ、タンタル、及びタングステンから選ばれる少なくとも1種である[1]又は[2]記載のオレフィン製造用触媒。[4]前記アルコールがバイオエタノールである[1]~[3]のいずれかに記載のオレフィン製造用触媒。[5]前記オレフィンがプロピレンである[1]~[4]のいずれかに記載のオレフィン製造用触媒。[6]アルコールから、該アルコールよりも炭素原子数が1以上多いオレフィンを製造する方法であって、前記アルコールを[1]~[3]のいずれかに記載のオレフィン製造用触媒に接触させる接触反応工程を含むオレフィンの製造方法。[7]前記アルコールがバイオエタノールである[6]に記載のオレフィンの製造方法。[8]前記オレフィンがプロピレンである[6]又は[7]に記載のオレフィンの製造方法。[9]前記接触反応工程に係る反応系に水を共存させる[6]~[8]のいずれかに記載のオレフィンの製造方法。本発明によれば、アルコールを原料として、該アルコールよりも炭素原子数が1以上大きいオレフィンを高い収率で効率よく製造できるオレフィン製造用触媒、及びそのオレフィン製造用触媒を用いたオレフィンの製造方法を提供することができる。また、有用な化学品を効率よく製造することが可能となり、貴重な石油資源の消費抑制や化石燃料を起源とする二酸化炭素の排出量の抑制を図ることができる。特に、バイオアルコールを原料に用いることによる、LCALifeCycleAssessmentの観点から原料のカーボンニュートラル化にも寄与することができる。[オレフィン製造用触媒]本発明のオレフィン製造用触媒は、アルコールから、そのアルコールよりも炭素原子数が1以上多いオレフィンを製造するための触媒である。当該触媒は、酸化セリウムと、周期表における3~6族但し、セリウムを除くから選ばれる少なくとも1種の第1添加元素とを含み、セリウム元素のモル量が添加元素のモル量よりも大きい。酸化セリウムを主成分とすることでアルコールから、そのアルコールよりも炭素原子数が1以上多いオレフィンを効率よく製造することが可能となり、添加元素との複合効果によって、1以上大きいオレフィンを高収率で製造することができる。第1添加元素のモル量は、セリウム元素のモル量に対して、0.1~50モルであることが好ましく、1~30モルであることがより好ましく、5~20モルであることがさらに好ましい。0.1~50モルであることで、既述のような複合効果を効率よく発揮させることができる。周期表における3~6族から選ばれる元素は、収率をより向上させる観点から、イットリウム、サマリウム、チタニウム、ジルコニウム、ニオブ、タンタル、及びタングステンの少なくとも1種であることが好ましい。本発明のオレフィン製造用触媒は、さらに、周期表における1~2族から選ばれる第2添加元素を少なくとも1種を含むことが好ましい。第2添加元素を含有することで、アルコールの脱水反応を抑え、本来の望ましい原料アルコールよりも炭素数が増えるオレフィン製造反応を進行させることができる。第2添加元素としては、ナトリウム、カリウム、マグネシウム、カルシウム、及びストロンチウムの少なくとも1種であることが好ましい。第2添加元素のモル量は、第1添加元素よりも少量で、セリウム元素のモル量に対して、0.1~25モルであることが好ましく、1~10モルであることが好ましく、3~7モルであることがさらに好ましい。0.1~25モルであることで既述のような脱水反応を抑制することができる。本発明のオレフィン製造用触媒は、酸化セリウムに第1添加元素や第2添加元素を含有させたバルク触媒第1添加元素や第2添加元素を含む酸化セリウムを主体とした触媒、及び酸化セリウムに第1添加元素や第2添加元素を含有させて、さらにこれを担体上に担持させた担持触媒のいずれの形態でもよい。バルク触媒を作製するには、例えば、セリウムを含む塩硝酸塩、硫酸塩、塩化物等を空気中でそのまま焼成する方法や、該金属成分を含む水溶液に、アンモニア水等の塩基を滴下して沈殿を形成させ、濾過後焼成する方法により酸化セリウムを作製する。その後、第1添加元素を含む前駆体を含浸法やイオン交換法等で担持させる。第2添加金属を含有させるには、第1添加元素を担持させた後に担持させるか、第1添加元素と一緒に担持させればよい。また、別の方法としては、セリウムを含む塩と同時に第1添加元素さらには第2添加元素の塩硝酸塩、硫酸塩、塩化物等を一緒に混合して焼成する方法や、当該添加成分とセリウム成分を含む水溶液に、アンモニア水等の塩基を滴下して同時に沈殿を形成させ、濾過後焼成する方法等もある。本発明のオレフィン製造用触媒が担持触媒の場合、その担体としては、アルミナ、シリカ、シリカアルミナ、ジルコニア、酸化亜鉛、チタニア、マグネシア等の無機酸化物材料を使用することができる。また、多孔質なゼオライトやMCM-41等のメゾポーラス材料も使用することができる。上記担体に担持する方法としては含浸法、イオン交換法、物理混合法等が挙げられる。酸化セリウムの担持量は1質量以上とすることが好ましく、2質量以上とすることがより好ましい。1質量以上とすることで、触媒活性や、エタノールを原料とした場合のプロピレン選択率を良好なものとすることができる。本発明のオレフィン製造用触媒による接触反応の原料であるアルコールとしては、バイオエタノールであることが好ましい。また、製造されるオレフィンとしては、プロピレンであることが好ましい。[オレフィンの製造方法]本発明のオレフィンの製造方法は、アルコールから、該アルコールよりも炭素原子数が1以上多いオレフィンを製造する方法であって、アルコールを既述の本発明のオレフィン製造用触媒に接触させる接触反応工程を含む。ここで、接触反応工程に係る反応系には水水蒸気を共存させることが好ましい。水を共存させることで、触媒上への炭素付着及び触媒の還元を抑制することができる。また、アルコールの脱水反応も抑制される。このときの水の添加量は、供給するガス中で1~70容量であることが好ましく、10~50容量であることがより好ましい。当該工程における反応は、固定床、移動床、流動床等どのような形式でも実施できるが、粉末状もしくは成型した触媒を充填した管状反応器に、エタノールと水とを供給する固定床型反応で実施することが好ましい。当該反応における空間速度は、400~6500h1とすることが好ましく、400~4000h1とすることがより好ましい。反応温度は250~600°Cであることが好ましく、300~550°Cであることがより好ましく、350~500°Cであることがさらに好ましい。反応圧力は、減圧、常圧、加圧のいずれでも実施できるが、通常は、常圧~やや加圧の雰囲気で実施される。また、本反応は、窒素、水素、その他の炭化水素ガス等の共存下でも実施することができる。本発明において、原料であるアルコールはバイオエタノールであることが好ましい。また、製造されるオレフィンはプロピレンであることが好ましい。[実施例1]触媒Aの調製酸化セリウム触媒学会参照触媒;JRC-CEO-3に硝酸イットリウム六水和物和光純薬の水溶液を含浸し、続いて600°Cで5時間焼成した。その後、0.3~0.6mmに整粒して、イットリウムを担持させた酸化セリウム触媒触媒Aを調製した。このとき、イットリウムの量がセリウムに対して10モルとなるように含浸液の量を調整した。触媒評価触媒の評価は、通常の常圧式流通反応装置を用いて行った。触媒Aを2g石英製反応管に充填し、エタノール濃度が30volであるエタノール/窒素混合ガスを13ml/minの速度で反応管へ供給し、反応温度を400°Cから450°Cまで変化させ反応を行った。生成物の分析は、オンラインガスクロマトグラフィーにて分析を行った。得られた分析結果の中で最もオレフィン収率が高かった反応温度の時の成績を表1に示す。[実施例2]触媒Bの調製実施例1の触媒調製において、イットリウムの量がセリウムに対して20モルとなるように含浸液の量を調整した。触媒評価実施例1の触媒評価と同様にして行った。得られた分析結果の中で最もオレフィン収率が高かった反応温度の時の成績を表1に示す。[実施例3]触媒評価触媒Bを用い、供給原料をエタノール濃度が30vol、水濃度が30volであるエタノール/水/窒素混合ガスを13ml/minの速度で反応管へ供給した以外は、実施例1の触媒評価と同様にして行った。得られた分析結果の中で最もオレフィン収率が高かった反応温度の時の成績を表1に示す。[実施例4]触媒Cの調製触媒Bに対して、硝酸カルシウム四水和物和光純薬の水溶液を含浸し、その後600°C、5時間焼成することによりカルシウムとイットリウムとを担持させた酸化セリウム触媒触媒Cを調製した。このとき、カルシウムの量がセリウムに対して5モルとなるように含浸液の量を調整した。触媒評価実施例1の触媒評価と同様にして行った。得られた分析結果の中で最もオレフィン収率が高かった反応温度の時の成績を表1に示す。[実施例5]触媒Dの調製実施例1の触媒調製において、硝酸イットリウム六水和物の替わりに酢酸サマリウム四水和物和光純薬を用いた以外は実施例1と同様な操作を行い、サマリウムを担持させた酸化セリウム触媒触媒Dを調製した。このとき、サマリウムの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[実施例6]触媒Eの調製実施例1の触媒調製において、硝酸イットリウム六水和物の替わりにシュウ酸チタンアンモニウム添川理化を用いた以外は実施例1と同様な操作を行い、チタンを担持させた酸化セリウム触媒触媒Eを調製した。このとき、チタンの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[実施例7]触媒Fの調製実施例1の触媒調製において、硝酸イットリウム六水和物の替わりに硝酸ジルコニル二水和物和光純薬を用いた以外は実施例1と同様な操作を行い、ジルコニウムを担持させた酸化セリウム触媒触媒Fを調製した。このとき、ジルコニウムの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[実施例8]触媒Gの調製実施例1の触媒調製において、硝酸イットリウム六水和物の替わりにシュウ酸ニオブアンモニウムアルドリッチを用いた以外は実施例1と同様な操作を行い、ニオブを担持させた酸化セリウム触媒触媒Gを調製した。このとき、ニオブの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[実施例9]触媒Hの調製実施例1の触媒調製において、硝酸イットリウム六水和物の替わりにタンタルエトキシドアルドリッチを用いた以外は実施例1と同様な操作を行い、タンタルを担持させた酸化セリウム触媒触媒Hを調製した。このとき、タンタルの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[実施例10]触媒Iの調製実施例1の触媒調製において、硝酸イットリウム六水和物の替わりにタングステン酸アンモニウム和光純薬を用いた以外は実施例1と同様な操作を行い、タングステンを担持させた酸化セリウム触媒触媒Iを調製した。このとき、タングステンの量がセリウムに対して10モルとなるように含浸液の量を調整した。触媒評価実施例1の触媒評価と同様にして行った。得られた分析結果の中で最もオレフィン収率が高かった反応温度の時の成績を表1に示す。[参考例]触媒Jの調製酸化セリウム触媒学会参照触媒;JRC-CEO-3を0.3~0.6mmに整粒し、触媒Jとした。触媒評価実施例1の触媒評価と同様にして行った。得られた分析結果の中で最もオレフィン収率が高かった反応温度の時の成績を表1に示す。表1に示すように、いずれの実施例においても、参考例と比較して、原料アルコールの炭素数よりも炭素数が増加したオレフィン本実施例の場合、プロピレン及びブテンの収率が著しく増加しており、酸化セリウム触媒の低いオレフィン収率をより向上させることができた。